(57)【要約】【課題】耐熱性にも優れ、捕集効率が良好あり圧力損失が少なく、プリーツ加工性に優れ、プリーツ部で毛羽が発生せず、層間の剥離が起きにくい積層構造体およびそれからなるフィルターろ材を提供する。【解決手段】２層以上からなる積層構造体であって、少なくとも、分解温度が３００℃以上または融点もしくは軟化点が３００℃以上である直径１０ｎｍ〜５００ｎｍの超極細繊維の繊維構造体からなる超極細繊維層と、融点もしくは軟化点が２７０〜４００℃の熱可塑性繊維または熱可塑性樹脂を含む不織布層とからなり、かつ、該積層構造体の少なくとの一方の面において、線状、波状、または、ジグザグ状の熱圧着部が形成されており、該熱圧着部が複数並列に並んで配されていることを特徴とする積層構造体とする。【選択図】なし【特許請求の範囲】
【請求項１】
２層以上からなる積層構造体であって、少なくとも、分解温度が３００℃以上または融点もしくは軟化点が３００℃以上である直径１０ｎｍ〜５００ｎｍの超極細繊維の繊維構造体からなる超極細繊維層と、融点もしくは軟化点が２７０〜４００℃の熱可塑性繊維または熱可塑性樹脂を含む不織布層とからなり、かつ、該積層構造体の少なくとの一方の面において、線状、波状、または、ジグザグ状の熱圧着部が形成されており、該熱圧着部が複数並列に並んで配されていることを特徴とする積層構造体。
【請求項２】
超極細繊維が、エレクトロスピニング法により成形された超極細繊維である請求項１記載の多層繊維構造体。
【請求項３】
不織布層に含まれる熱可塑性繊維または熱可塑性樹脂がポリフェニレンサルファイドからなる請求項１記載の積層構造体。
【請求項４】
不織布層に、熱分解温度が３００℃以上の繊維を含む請求項１記載の積層構造体。
【請求項５】
熱分解温度が３００℃以上の繊維が、全芳香族ポリアミドである請求項４記載の積層構造体。
【請求項６】
波状またはジグザク状の熱圧着部に接する２本の接線間の幅が、熱圧着部の幅の１／２以上１未満である請求項１記載の積層構造体。
【請求項７】
熱圧着部の厚みが、熱圧着されていない部分の厚みの５〜７０％である請求項１記載の積層構造体。
【請求項８】
積層構造体の熱圧着部を有する面において、該面全体に対する熱圧着部の面積比率が０．１〜５０％である請求項１記載の積層構造体。
【請求項９】
繊維構造体のカンチレバー法による剛軟度が７ｃｍ以上である請求項１記載の積層構造体。
【請求項１０】
熱圧着部が、一対のエンボスロール、または、エンボスロールとフラットロールによる熱圧着によって成形されている請求項１記載の積層構造体。
【請求項１１】
熱圧着部においてプリーツ状に折り曲げられている請求項１記載の積層構造体。
【請求項１２】
請求項１〜１１のいずれか１項に記載の積層構造体からなるフィルターろ材。
【発明の詳細な説明】
【技術分野】
【０００１】
本発明は、部分的に熱圧着部が形成された、超極細繊維層を含む２層以上の積層構造体およびそれからなるフィルターろ材に関する。
【背景技術】
【０００２】
鉄鋼、火力発電所、ごみ焼却炉、石炭ボイラー等から排出される気体中には、多くの有害物質が含まれており、これらの除去や回収が要求されている。排出ガスは高温であるため、耐熱フィルターが要求され、その素材には全芳香族ポリアミド繊維、ポリフェニレンサルファイド繊維、ガラス繊維等の不織布や織物等が使用されている。
【０００３】
また、フィルターの長寿命化を目的として、フィルターろ材はろ過面積を大きくするために、プリーツ状に折り曲げられ、枠体と一体化したフィルターユニットとして使用される。また、環境保全の観点から排ガス中に含まれる有害物質の規制値が厳しくなっており、該有害物質の高捕集効率、低圧力損失、微細粒子の捕集といった特性を有するろ材が求められている。
【０００４】
高捕集効率および微細粒子の捕集のためには、フィルターろ材を構成する繊維径を小さくし、孔径を小さくする必要があるため、超極細繊維から成るフィルターろ材が使用されることが多くなっている。一方で、プリーツ加工後の形態保持性のためにはフィルターろ材の剛性も必要とされるが、超極細繊維はプリーツ加工ならびに加工後の形態保持に必要な剛性を有しないことが多いため、超極細繊維層の補強層と一体化された複数層のフィルターろ材が使用される。
【０００５】
また、エレクトロスピニング法により製造した超極細繊維は、他の基材上に積層されて使用されるため、基材からの毛羽立ちや剥離も問題となっており、超極細繊維層の加工性は低い。このような問題を解決するために、超極細繊維層を樹脂にて緻密な間隔にて固定し、超極細繊維層の破損を抑制する方法が提案されている（特許文献１）。しかしながら、この方法ではプリーツ加工等を実施する場合に発生する強い摩擦に対して、超極細繊維層を保護することは困難であった。
【０００６】
また、フィルターろ材として超極細繊維を使用する場合、超極細繊維と一体化される補強層は、フィルターの長寿命化層としても使用されるため、補強材を厚くし、嵩高性が高く、フィルターとして種々の加工が可能な剛性を有する繊維構造体が使用される。しかしながら、補強材の厚みおよび嵩高性と剛性を両立させた場合、プリーツ加工が困難であった。
【特許文献１】特開２００７−２２４４６６号公報
【発明の開示】
【発明が解決しようとする課題】
【０００７】
本発明の目的は、耐熱性にも優れ、捕集効率が良好あり圧力損失が少なく、プリーツ加工性に優れ、プリーツ部で毛羽が発生せず、層間の剥離が起きにくい積層構造体およびそれからなるフィルターろ材を提供することにある。
【課題を解決するための手段】
【０００８】
本発明者らが検討したところ、上記課題は次の構成により達成できることを見出した。すなわち、本発明によれば、２層以上からなる積層構造体であって、少なくとも、分解温度が３００℃以上または融点もしくは軟化点が３００℃以上である直径１０ｎｍ〜５００ｎｍの超極細繊維の繊維構造体からなる超極細繊維層と、融点もしくは軟化点が２７０〜４００℃の熱可塑性繊維または熱可塑性樹脂を含む不織布層とからなり、かつ、該積層構造体の少なくとの一方の面において、線状、波状、または、ジグザグ状の熱圧着部が形成されており、該熱圧着部が複数並列に並んで配されていることを特徴とする積層構造体が提供される。また、上記積層構造体からなるフィルターろ材が提供される。
【発明の効果】
【０００９】
２層以上からなる積層構造体であって、少なくとも、分解温度が３００℃以上または融点もしくは軟化点が３００℃以上である直径１０ｎｍ〜５００ｎｍの超極細繊維の繊維構造体からなる超極細繊維層と、融点もしくは軟化点が２７０〜４００℃の熱可塑性繊維または熱可塑性樹脂を含む不織布層とからなるため、耐熱性を有し、さらに、プリーツ加工を施す部分に線状、波状、ジグザグ状の熱圧着部を有しているため、容易に該加工を行うことができ、該加工やその後の使用においてプリーツ部で毛羽が発生しない。また、上記積層構造体では、超極細繊維層と不織布層が熱圧着により接合一体化されており層間の剥離が起きにくく、超極細繊維層の存在により捕集効率が良好であり、かつプリーツ部以外には熱圧着部が存在しないため圧力損失が極めて少ない。
【発明を実施するための最良の形態】
【００１０】
本発明の積層構造体は、２層以上からなる積層構造体であって、少なくとも、直径１０ｎｍ〜５００ｎｍの超極細繊維の繊維構造体からなる超極細繊維層と、不織布層とからなる積層構造体である。
【００１１】
発明においては、該超極細繊維層は、熱分解温度が３００℃以上または融点もしくは軟化点が３００℃以上の超極細繊維からなる繊維構造体で構成されている必要があり、積層構造体に高い耐熱性を付与することができる。
【００１２】
また、超極細繊維層を構成する超極細繊維の繊維構造体の目付は捕集効率ならびに圧力損失の点から、０．０１〜２０ｇ／ｍ２であることが好ましく、０．１〜３ｇ／ｍ２であることがよりこの好ましい。
【００１３】
上記超極細繊維は、エレクトロスピニング法あるいは海島紡糸法、メルトブロー法により成形することが好ましいが、エレクトロスピニング法により成形された繊維であることがかかる繊維径を容易に達成できるの点から好ましい。
【００１４】
また、上記超極細繊維を構成する重合体は、公知の方法により繊維に成形可能なものであればよく、特にエレクトロスピニング法により紡糸可能はものが好ましい。具体例としては、例えば、全芳香族ポリアミド、ポリパラフェニレンベンゾビスオキサゾール、ポリイミドなどを挙げることができる。中でも、全芳香族ポリアミドが耐熱性の点から特に好ましい。
【００１５】
一方、不織布層は、積層構造体に熱圧着部を形成するため、不織布層に融点もしくは軟化点が２７０〜４００℃の熱可塑性繊維または熱可塑性樹脂を含んでいる必要がある。かかる不織布層と、前述した熱分解温度、融点もしくは軟化点の高い超極細繊維からなる超極細繊維層により積層構造体を構成することで、従来にない優れた耐熱性を発揮することができる。
【００１６】
上記不織布層を構成する不織布の目付は、フィルター性能およびプリーツ加工性の観点から１０〜２００ｇ／ｍ２が好ましく、２０〜７０ｇ／ｍ２がより好ましい。
【００１７】
上記熱可塑性繊維または熱可塑性樹脂を構成するポリマーとしては、例えば、ポリフェニレンサルファイド、ポリエーテルエーテルケトン、ポリエーテルケトン、熱可塑性ポリイミドなどが挙げられる。中でも超極細繊維を構成するポリマーの分解点あるいは融点との差が大きく、加工時に該超極細繊維を劣化させない点から、ポリフェニレンサルファイドが好ましい。
【００１８】
不織布層に熱可塑性繊維が含まれている場合、該不織布層にはさらに熱可塑性繊維以外の繊維が含まれていてもよい。該繊維としては熱分解温度が３００℃以上の繊維が好ましく、例えば、全芳香族ポリアミド繊維、ポリパラフェニレンベンゾビスオキサゾール（ＰＢＯ）繊維、ポリベンゾイミダゾール（ＰＢＩ）繊維、ポリイミド（ＰＩ）繊維などを挙げることができるが、特に全芳香族ポリアミド繊維が好ましい。
【００１９】
不織布層が、熱分解温度が３００℃以上の繊維、特に全芳香族ポリアミド繊維と前述した上記の熱可塑性繊維で構成されている場合、不織布層の繊維構造体全重量に対する該熱可塑性繊維の重量比率は５〜１００重量％が好ましく、２０〜５０重量％がより好ましい。
【００２０】
本発明においては、不織布層の繊維構造体に融点もしくは軟化点が２７０〜４００℃の熱可塑性樹脂が付着させてもよい。この場合、不織布層の繊維構造体全重量に対する熱可塑性樹脂の重量比率は５〜５０重量％が好ましく、２０〜５０重量％がより好ましい。この際、不織布層に、前述した融点もしくは軟化点が２７０〜４００℃の熱可塑性繊維か、前述した熱分解温度が３００℃以上の繊維を含んでいることが好ましい。具体的には、不織布層が、熱分解温度が３００℃以上の繊維、特に全芳香族ポリアミド繊維からなり、不織布に、上記の融点もしくは軟化点が２７０〜４００℃の熱可塑性樹脂が付着している構成などを好ましく提示することができる。
【００２１】
上記不織布を形成する繊維の直径は特に限定されないが、積層構造体の剛性の観点より、５００ｎｍ以上１００μｍ以下が好ましく、１μｍ以上１００μｍ以下がより好ましい。
【００２２】
本発明においては、積層構造体が上記の超極細繊維層および不織布層からなり、少なくとも該積層構造体の一方の面において、線状、波状、または、ジグザグ状の熱圧着部が形成されており、該熱圧着部が複数並列に配されていることが肝要である。
【００２３】
該熱圧着部において、プリーツ加工を施されることで、容易にプリーツ加工を行うことができ、該加工やその後の使用において磨耗しやすいプリーツ部（屈曲部）が熱融着されていることから超極細繊維の毛羽立ちもなく、層間剥離が起こりにくい。また、上記繊維構造体では、超極細繊維層が積層されていることにより捕集効率が良好で、圧力損失も小さくすることができるが、さらに熱圧着部がプリーツ部のみに形成され、気体や液体が主に通過する部分にはないため、上記性能を遺憾なく発揮することができる。
【００２４】
上記の熱圧着部の形状が、波状およびジグザグ状の場合にはプリーツ加工性の観点から、波状またはジグザグ状の熱圧着部に接する２本の接線間の幅が、熱圧着部の幅が１／２以上１未満であることが好ましく、より好ましくは２／３以上１未満が好ましい。また、積層構造体の熱圧着部の厚みは、プリーツ加工性および熱圧着による積層構造体の脆化の観点より、熱圧着されていない部分（以下、非熱圧着部と称することがある）の厚みに対して５〜７０％が好ましい。また、積層構造体の熱圧着部を有する面において、該面全体に対する熱圧着部の面積比率は、ろ材各層の接着性ならびに圧力損失の観点から、０．１〜５０％が好ましい。
【００２５】
さらに、本発明の積層構造体は、前述したように、上記積層構造体は、分解温度が３００℃以上または融点もしくは軟化点が３００℃以上である超極細繊維の繊維構造体からなる超極細繊維層と、融点もしくは軟化点が２７０〜４００℃の熱可塑性繊維または熱可塑性樹脂を含む不織布層とからなるため、耐熱性に優れ、例えば、焼却炉から排出される高温雰囲気下においても使用可能になる。
【００２６】
本発明の繊維構造体は、次の方法により製造することができる。すなわち、不織布層を構成する不織布は、スパンボンド法、トウ開繊法、抄紙法、カーディング法、エアレイド法、フィラメント直交法などにより製造できる。これらの不織布はそのまま用いても良いが、制電加工、撥水加工、親水加工などが目的に応じて施されていてもよい。
【００２７】
さらに、不織布層の上に超極細繊維の繊維構造体を形成する。本発明においては、超極細繊維を形成する手法としてはエレクトロスピニング法に好ましく例示することができる。
【００２８】
エレクトロスピニング法とは、前述した超極細繊維を成形できるポリマーの溶液に、高電圧を印加して繊維構造体上にスプレーして超極細繊維を形成する方法である。また、得られる超極細繊維の繊維径は印加電圧、溶液濃度、スプレーの飛散距離等に依存し、これらの条件を調整することで任意の繊維径とすることができる。
【００２９】
超極細繊維を構成する極細繊維が、全芳香族ポリアミドである場合は、溶媒としては、Ｎ，Ｎ−ジメチルホルムアミド、Ｎ，Ｎ−ジメチルアセトアミド、Ｎ−メチル−２−ピロリドン、ジメチルスルホキシドなどを用いることができる。
【００３０】
電解紡糸と条件しては、濃度は１〜１６％、電圧は５．０〜７０ｋＶ、紡糸距離は５．０〜５０ｃｍ、単位距離あたりの電圧に換算すると、０．５〜７．０ｋｖ／ｃｍであるのが好ましい。
【００３１】
具体的には、全芳香族ポリアミドポリマーと溶媒とを５：９５〜１６：８４の重量比で溶解させたポリマー溶液を調製し、５〜７０ｋＶの電圧下で行うことにより前述した繊維径を有するアラミド超極細繊維を作製することができる。
【００３２】
紡糸溶液の供給は、ノズルや口金から押し出す方法や、紡糸溶液中に浸した円盤やドラムに、必要量となるように紡糸溶液を付着させ、連続回転させることにより供給する方法が挙げられる。ノズルや口金から供給する場合、吐出部の内径は超極細繊維の繊維径と相関がないため、限定はない。
【００３３】
不織布層の上に超極細繊維層を成形した後、これらの層を部分的に熱圧着する。熱圧着部を形成する方法は特に限定されないが、エンボスロールによる熱圧縮が好ましい。エンボスロール温度は、不織布層に含まれる熱可塑性繊維あるいは樹脂の融点の±５０℃となる温度領域が好ましく、融点−２０℃から融点＋２０℃の温度領域がより好ましい。
【００３４】
本発明の部分的に熱圧着部が形成された、超極細繊維層を含む２層以上の不織布の剛軟度は、プリーツ加工性ならびにプリーツ形状維持の観点から、カンチレバー法において７ｃｍ以上が好ましい。
プリーツの加工法は特に限定されるものではないが、レシプロ式プリーツ加工機、ロータリー式プリーツ加工機などを用いることができる。
【００３５】
本発明の積層構造体の用途は何ら制限されるものではないが、超極細繊維からなる層を含むため、低圧力損失ならびに高捕集効率といった特性を有するため、フィルターとしての使用が好まれる。また、２層以上の繊維構造体は、その片側あるいは両側に熱圧着部を有するため、プリーツ形状への加工も容易であり、プリーツ形状の耐熱性を有するフィルターろ材として使用することがより好ましい。
【実施例】
【００３６】
以下、実施例に基づいて本発明をさらに詳細に説明する。しかし、以下の例によって、本発明が限定されることはない。なお、実施例中の各特性値は下記の方法で測定した。
【００３７】
（１）繊維径
超極細繊維層から任意にサンプリングした繊維１００本について、走査型電子顕微鏡ＪＳＭ６３３０Ｆ（ＪＥＯＬ社製）にて測定し、繊維径の平均値を求めた。なお測定は、３０，０００倍の倍率で行った。
【００３８】
（２）熱分解温度、融点、軟化点
熱分解温度は、繊維を空気中にて１０℃／ｍｉｎで昇温しながら、繊維の質量を温度の関数として測定する熱重量分析を用いて測定し、繊維の熱分解が無く質量変化の無い直線部分の延長線と、繊維の熱分解により質量が急激に低下し直線状となった部分の延長線との交点における温度とした。
融点は、繊維を空気中にて１０℃／ｍｉｎで昇温しながら、ＤＳＣ法にて繊維からの発熱および繊維への吸熱を測定し、融点に相当する吸熱ピークが得られた温度とした。また、軟化点は、繊維を空気中にて１０℃／ｍｉｎで昇温しながら、ＤＳＣ法にて繊維からの発熱および繊維への吸熱を測定し、軟化点に相当する吸熱曲線が得られ始めた温度とした。
【００３９】
（３）剛軟度
ＪＩＳ  Ｌ１０９６記載のカンチレバー法に準じて求めた。
【００４０】
（４）熱圧着部の厚みの非熱圧着部の厚みに対する比率
熱圧着部および非熱圧着部の厚みは、積層構造体の断面をＪＳＭ６３３０Ｆ（ＪＥＯＬ社製)にて１００倍の倍率で観察し、任意にサンプリングした部分１０個について測定し、平均値を求めた。測定した平均値より、熱圧着部の非熱圧着部に対する厚みの割合を算出した。
【００４１】
（５）圧力損失
実施例および比較例の積層構造体を用い、空気を面速度５．３ｃｍ／ｓになるように試験用フィルターに流し、フィルター前後の圧力差を微差圧計にて測定し、該圧力差を圧量損失とした。
また、実施例および比較例の積層構造体を１８０℃で１箇月間暴露した後、上記と同じ方法にて圧力損失を測定した。
これらの圧量損失をそれぞれ、１８０℃暴露前圧力損失、１８０℃暴露後圧力損失とした。１８０℃暴露前の圧力損失との比較により、１８０℃暴露後の圧力損失の保持率を下記式によって求めた。
捕集効率の保持率（％）＝（１８０℃暴露後圧力損失（Ｐａ）／１８０℃暴露前圧力損失（Ｐａ））×１００
【００４２】
（６）捕集効率
実施例および比較例の積層構造体を用い、０．３μｍのＮａＣｌ粒子の試験用粉塵含有空気を面速度５．３ｃｍ／ｓになるように試験用フィルターに流し、上流側および下流側におけるＮａＣｌ粒子濃度ＣＩＮおよびＣＯＵＴを、それぞれパーティクルカウンタによって測定し、下記式によって捕集効率を求めた。
捕集効率（％）＝（１−ＣＩＮ／ＣＯＵＴ）×１００
また、実施例および比較例の積層構造体を１８０℃で１箇月間暴露した後、上記と同じ方法にて捕集効率を測定した。
上記の捕集効率をそれぞれ、１８０℃暴露前捕集効率、１８０℃暴露後捕集効率とした。また、１８０℃暴露後の捕集効率の保持率を下記式によって求めた。
捕集効率の保持率（％）＝（１８０℃暴露後捕集効率（％）／１８０℃暴露前捕集効率（％））×１００
【００４３】
（７）プリーツ加工性の評価
プリーツ加工性の評価は、プリーツ先端が均一で鋭角なものを○、プリーツ先端がやや均一で鋭角なものを△、プリーツ先端が不均一で一部鈍角なものを×とした。
【００４４】
（８）層間剥離の評価
プリーツ加工後における熱圧着部の層間剥離の評価は、熱圧着部が剥離していないものを○、熱圧着部が剥離しているものを×とした。
【００４５】
（９）毛羽立ちの評価
プリーツ部の毛羽立ちの評価は、毛羽立ちがないを○、少しの毛羽立ちはあるが目立たないを△、毛羽立ちが目立つを×と定義し、判定を行った。
【００４６】
［実施例１］
不織布層には、全芳香族ポリアミド（ポリメタフェニレンイソフタルアミド）繊維（ＭＰＩＡ）（熱分解温度４１０℃、繊維径２．２ｄｔｅｘ、繊維長５１ｍｍ）（帝人テクノプロダクツ製コーネックス）とポリフェニレンサルファイド繊維（ＰＰＳ）（融点２８５℃、繊維径２．２ｄｔｅｘ、繊維長５１ｍｍ）（東洋紡社製プロコン）とを重量比５０：５０で混綿した目付５０ｇ／ｍ２の混綿スパンレース不織布を、金属製フラットローラにて、ローラ温度を２８５℃、上下ローラのクリアランスが０．２５ｍｍの条件でカレンダー加工した不織布を使用した。
【００４７】
界面重合法により目的ポリマーを製造した。イソフタル酸クロライド１４．２ｇを金属ナトリウムにて脱水したテトラヒドロフラン１００ｍｌに溶解し、攪拌しながら、メタフェニレンジアミン７．４１ｇをテトラヒドロヒラン１００ｍｌに溶解した溶液を細流として徐々に加えていくと白濁した乳化液を作製した。攪拌を約５分継続した後、炭酸ソーダ１４．８ｇおよび食塩２８．０ｇを３００ｍｌの水に溶かした水溶液を速やかに加え、約５分間激しく攪拌した。得られた白色重合体を静置して沈殿させ、透明な水溶液相を除去、ろ過することで芳香族ポリアミドポリマー（ポリメタフェニレンイソフタルアミド）を得た。
【００４８】
エレクトロスピニングは特開２００６−３３６１７３号公報記載の方法に準じ、超極細繊維を製造した。すなわち、得られた芳香族ポリアミドポリマー（ポリメタフェニレンイソフタルアミド）をＮ，Ｎ−ジメチルアセトアミドに、１０重量％となるように溶解し、１ｋＶ／ｃｍとなるように電界をかけてエレクトロスピニングを２０分行い、下層となるスパンレース不織布上に超極細繊維層を形成した。この超極細繊維層の目付は、０．１ｇ／ｍ２であった。
得られた超極細繊維を走査型電子顕微鏡にて観察し、繊維径の測長を行い、その平均値を表１に示した。
【００４９】
次にこの積層体を、金属製で回転方向と直交する方向に線状の彫刻がなされた加熱ローラ（上ローラ）と平滑な耐熱性樹脂ローラ（下ローラ）を用いて、エンボスの熱圧着部の幅が６０ｍｍ、積層体における熱圧着部の面積比率が１０％となるエンボス加工を上ローラの温度を２８５℃、上下ローラ間の線圧０．５ｔ／３０ｃｍ、加圧時の上下ローラ間の間隔を０．０５ｍｍとして行い、熱圧着部を有する超極細繊維層ならびに不織布層からなる２層繊維構造体を得た。
得られた２層繊維構造体の剛軟度を測定し、レシプロ式プリーツ加工機にて熱圧着部の間隔でプリーツ加工した。
得られた２層繊維構造体はプリーツ加工性に優れ、層間の剥離も認められず、超極細繊維の毛羽立ちも観察されなかった。結果を表１に示す。
【００５０】
［実施例２］
上ローラをエンボスの熱圧着部の幅が８０ｍｍ、積層体における熱圧着部の面積比率が２０％となる加熱ローラに変更した以外は実施例１と同様に２層積層構造体を製造した。得られた２層繊維構造体はプリーツ加工性に優れ、層間の剥離も認められず、超極細繊維の毛羽立ちも観察されなかった。これらの結果を表１に示す。
【００５１】
［実施例３］
上ローラを金属製で回転方向と直交する方向に波状の彫刻がなされた、エンボスの熱圧着部の幅が８０ｍｍ、積層体における熱圧着部の面積比率が２０％となる加熱ローラに変更した以外は実施例１と同様に２層積層構造体を製造した。得られた２層繊維構造体はプリーツ加工性に優れ、層間の剥離も認められず、超極細繊維の毛羽立ちも観察されなかった。これらの結果を表１に示す。
【００５２】
［実施例４〜５］
エレクトロスピニング時間を変更した以外は実施例１と同様に２層からなる繊維構造体を製造した。得られた２層繊維構造体はプリーツ加工性に優れ、層間の剥離も認められず、超極細繊維の毛羽立ちも観察されなかった。これらの結果を表１に示す。
【００５３】
［実施例６］
不織布層の目付け７０ｇ／ｍ２を変更した以外は実施例１と同様に２層からなる繊維構造体を製造した。得られた２層繊維構造体はプリーツ加工性に優れ、層間の剥離も認められず、超極細繊維の毛羽立ちも観察されなかった。これらの結果を表１に示す。
【００５４】
［実施例７］
芳香族ポリアミドポリマー（ポリメタフェニレンイソフタルアミド）をＮ，Ｎ−ジメチルアセトアミドに、１６重量％となるように溶解させる以外は実施例１と同様に２層からなる繊維構造体を製造した。得られた２層繊維構造体はプリーツ加工性に優れ、層間の剥離も認められず、超極細繊維の毛羽立ちも観察されなかった。これらの結果を表１に示す。
【００５５】
［実施例８］
上ローラを、積層体における熱圧着部の面積比率が４０％となる加熱ローラに変更した以外は実施例１と同様に２層積層構造体を製造した。得られた２層繊維構造体はプリーツ加工性に優れ、層間の剥離も認められず、超極細繊維の毛羽立ちも観察されなかった。圧力損失がやや高くなったが実用的なレベルであった。これらの結果を表１に示す。
【００５６】
［実施例９］
上ローラを、金属製で回転方向と直交する方向に図２に示す波状の彫刻がなされたもので、熱圧着部の幅（ａ）が６０ｍｍ、熱圧着部に接する接線の幅（ｂ）が９０ｍｍ、ａ／ｂが２／３、積層体における熱圧着部の面積比率が４０％となる加熱ローラに変更した以外は実施例１と同様に２層積層構造体を製造した。得られた２層繊維構造体はプリーツ加工性に優れ、層間の剥離も認められず、超極細繊維の毛羽立ちも観察されなかった。これらの結果を表１に示す。
【００５７】
［実施例１０］
上ローラを、金属製で回転方向と直交する方向に図３に示すジグザク状の彫刻がなされたもので、熱圧着部の幅（ａ）が６０ｍｍ、熱圧着部に接する接線の幅（ｂ）が９０ｍｍ、ａ／ｂが２／３、積層体における熱圧着部の面積比率が４０％となる加熱ローラに変更した以外は実施例１と同様に２層積層構造体を製造した。得られた２層繊維構造体はプリーツ加工性に優れ、層間の剥離も認められず、超極細繊維の毛羽立ちも観察されなかった。これらの結果を表１に示す。
【００５８】
［比較例１］
実施例１と同様の製造方法に従い、エンボス加工を実施しない以外は、実施例１と同様の操作を行った。得られた２層繊維構造体はプリーツ加工性に劣り、層間で剥離が発生しやすく、超極細繊維の毛羽立ちが観察された。この結果を表１に示した。
【００５９】
［比較例２］
上ローラを、積層体の熱圧着部の面積比率が７．８％、エンボス熱圧着数が６２ｄｏｔ／ｃｍ２（１ｄｏｔ当たりの熱圧着面積０．００１３ｃｍ２）となるよう点状（円形）の加熱ロールに変更する以外は実施例１と同様に２層積層構造体を製造した。得られた２層繊維構造体は、層間で剥離はないものの、プリーツ加工性に劣り、超極細繊維の毛羽立ちが観察された。これらの結果を表１に示す。
【００６０】
［比較例３］
超極細繊維を、芳香族ポリアミド繊維からポリアクリロニトリル繊維（軟化点１９０℃）に変更する以外は実施例１と同様に２層積層構造体を製造した。得られた２層繊維構造体はプリーツ加工性に優れ、層間剥離も認められず、超極細繊維の毛羽立ちも観察されなかったものの、１８０℃高温暴露後の捕集効率は、１８０℃高温暴露前と比較して大きく低下しており、耐熱性に劣っていた。これらの結果を表１に示す。
【００６１】
［比較例４］
不織布層を平均繊維径２５μｍで、目付け５０ｇ／ｍ２のポリエステル（融点１２５℃）からなるスパンボンド不織布に変更する以外は実施例１と同様に２層積層構造体を製造した。得られた２層繊維構造体は、プリーツ加工性に優れ、層間の剥離も認められず、超極細繊維の毛羽立ちも観察されなかったものの、耐熱性に劣り、１８０℃高温暴露後にはフィルター形状を保持していなかった。
【００６２】
【表１】
2010090512.tif 000002
【産業上の利用可能性】
【００６３】
本発明によれば、耐熱性に優れた、高捕集効率、低圧力損失、微細粒子の捕集能を有する繊維構造体のプリーツ加工が容易になり、さらにプリーツ部における超極細繊維の毛羽立ちが抑制され、例えば、プリーツ加工を施し、フィルターユニットに加工した場合の圧力損失が低くなり、高捕集効率のフィルターユニットを得られ、焼却炉等から排出されるガスの冷却工程を短縮することができるため繊維産業に有用である。
【図面の簡単な説明】
【００６４】
【図１】線状の熱圧着部を有する本発明の積層構造体の表面の概略図である。
【図２】波状の熱圧着部を有する本発明の積層構造体の表面の概略図である。
【図３】ジグザグ状の熱圧着部を有する本発明の積層構造体の表面の概略図である。
【図４】本発明の積層構造体の断面の概略図である。
【符号の説明】
【００６５】
Ａ  熱圧着部
ａ  熱圧着部の幅
ｂ  熱圧着部に接する２本の接線間の幅
ｃ  熱圧着部の厚み
ｄ  非熱圧着部の厚み
【図１】
2010090512.tif 000003
【図２】
2010090512.tif 000004
【図３】
2010090512.tif 000005
【図４】
2010090512.tif 000006